(57)【要約】【課題】乾燥性、硬度及び降伏点応力に優れる、ポリイソシアネート組成物の製造方法の提供。【解決手段】脂肪族ジイソシアネート及び脂環族ジイソシアネートからなる群より選ばれる少なくとも１種のジイソシアネートから得られるポリイソシアネート前駆体と、炭素数２〜２０のジオールからなる群より選ばれる少なくとも１種のジオール及びカーボネート化合物を重合したポリカーボネートジオールと、をウレタン化反応させる第一の工程と、得られた反応生成物中のウレタン基をアロファネート化反応させる第二の工程と、を有するポリイソシアネート組成物の製造方法。【選択図】なし【特許請求の範囲】
【請求項１】
脂肪族ジイソシアネート及び脂環族ジイソシアネートからなる群より選ばれる少なくとも１種のジイソシアネートから得られるポリイソシアネート前駆体と、炭素数２〜２０のジオールからなる群より選ばれる少なくとも１種のジオール及びカーボネート化合物を重合したポリカーボネートジオールと、をウレタン化反応させる第一の工程と、
得られた反応生成物中のウレタン基をアロファネート化反応させる第二の工程と、
を有するポリイソシアネート組成物の製造方法。
【請求項２】
前記ポリイソシアネート組成物のアロファネート基とウレタン基のモル比が１０：９０以上９０：１０以下である、請求項１に記載のポリイソシアネート組成物の製造方法。
【請求項３】
前記ポリイソシアネート組成物の平均イソシアネート官能基数が４．０以上９．０以下である、請求項１又は２に記載のポリイソシアネート組成物の製造方法。
【請求項４】
前記ジイソシアネートがヘキサメチレンジイソシアネートを含む、請求項１〜３のいずれか１項に記載のポリイソシアネート組成物の製造方法。
【発明の詳細な説明】
【技術分野】
【０００１】
本発明は、ポリイソシアネート組成物の製造方法に関する。
【背景技術】
【０００２】
脂肪族ジイソシアネ一卜又は脂環族ジイソシアネ一卜からなるポリイソシアネー卜を硬化剤としたポリウレタン樹脂は、耐薬品性、可撓性、耐候性等の点で優れている。このポリイソシアネー卜を、ポリウレタン塗料用硬化剤として使用する場合、塗布する基材は多岐にわたる。薄板、プラスチックフィルム、布、皮革、ゴムなどの変形する基材に塗布した後、もしくはアルミニウム板や鉄板、銅板、ステンレス板など、硬質な基材に塗布した後で意図的に変形させる場合、この変形に追従するため、その塗膜には伸展性が求められる。この伸展性を付与する方法としては、副原料としてポリオールを使い、ポリイソシアネー卜をあらかじめ修飾する方法が挙げられる。
例えば、特許文献１では前記ポリオールとしてポリカーボネートジオールを用いたポリイソシアネート組成物が提案されている。
【先行技術文献】
【特許文献】
【０００３】
【特許文献１】国際公開第２０１４／２０８５６７号パンフレット
【発明の概要】
【発明が解決しようとする課題】
【０００４】
上記特許文献１に記載のポリイソシアネート組成物は、伸展性に加え、優れた乾燥性、耐熱性、耐水性を示す。
しかし、さらなる乾燥性、硬度、および高い降伏点応力を求められる場合があり、これらの性能を両立させるためには、さらなる改良が必要であった。
そこで、本発明は、塗膜としたときの乾燥性をより向上させ、加えて、硬度及び降伏点応力にも優れる、ポリイソシアネート組成物の製造方法を提供することを目的とする。
【課題を解決するための手段】
【０００５】
本発明者らは、上記従来技術の課題を解決するために鋭意検討した結果、ポリイソシアネート前駆体と、ポリカーボネートジオールと、を第一の工程においてウレタン化反応させ、第二の工程においてアロファネート化反応させる製造方法により上記課題を解決できることを見出し、本発明を完成するに至った。
【０００６】
即ち、本発明は下記の通りである。
［１］脂肪族ジイソシアネート及び脂環族ジイソシアネートからなる群より選ばれる少なくとも１種のジイソシアネートから得られるポリイソシアネート前駆体と、炭素数２〜２０のジオールからなる群より選ばれる少なくとも１種のジオール及びカーボネート化合物を重合したポリカーボネートジオールと、をウレタン化反応させる第一の工程と、得られた反応生成物中のウレタン基をアロファネート化反応させる第二の工程と、を有するポリイソシアネート組成物の製造方法。
［２］前記ポリイソシアネート組成物のアロファネート基とウレタン基のモル比が１０：９０以上９０：１０以下である、［１］に記載のポリイソシアネート組成物の製造方法。
［３］前記ポリイソシアネート組成物の平均イソシアネート官能基数が４．０以上９．０以下である、［１］又は［２］に記載のポリイソシアネート組成物の製造方法。
［４］前記ジイソシアネートがヘキサメチレンジイソシアネートを含む、［１］〜［３］のいずれか１つに記載のポリイソシアネート組成物の製造方法。
【発明の効果】
【０００７】
本発明によれば、塗膜としたときの乾燥性をより向上させ、加えて、硬度及び降伏点応力にも優れる、ポリイソシアネート組成物の製造方法を提供することができる。
【発明を実施するための形態】
【０００８】
以下、本発明を実施するための形態（以下、「本実施形態」という。）について詳細に説明する。以下の本実施形態は、本発明を説明するための例示であり、本発明を以下の内容に限定する趣旨ではない。本発明は、その要旨を逸脱しない範囲で様々な変形が可能である。本明細書中では、組成物又は化合物が有する特定の官能基の量を「モル比」で表すことができる。すなわち、組成物又は化合物が有する特定の官能基の数を、アボガドロ数で除した値の次元をモルとして定義する。これにより、当該特定の官能基の量を他の特定の官能基の量に対して「モル比」として表す。なお、組成物が有する特定の官能基とは、組成物中に含まれる化合物が有する特定の官能基をいう。
【０００９】
本明細書において、「ポリイソシアネート」とは、１つ以上のイソシアネート基（−ＮＣＯ）を有するモノマーが複数結合した重合体をいう。
本明細書において、「ポリオール」とは、２つ以上のヒドロキシ基（−ＯＨ）を有する化合物をいう。
【００１０】
＜ポリイソシアネート組成物の製造方法＞
本実施形態のポリイソシアネート組成物の製造方法は、ポリイソシアネート前駆体と、ポリカーボネートジオールと、をウレタン化反応させる第一の工程と、得られた反応生成物中のウレタン基をアロファネート化反応させる第二の工程と、を有する。
本実施形態のポリイソシアネート組成物の製造方法は、まず、第一の工程でポリイソシアネート前駆体とポリカーボネートジオールとの間でウレタン基を生成する。次に、第二の工程で、第一の工程で生成したポリイソシアネート前駆体とポリカーボネートジオールとの間のウレタン基をアロファネート化する。本実施形態では、ウレタン基を生成する第一の工程と、生成したウレタン基をアロファネート化する第二の工程とを組み合わせることにより、ポリイソシアネート前駆体とポリカーボネートジオールとの間のアロファネート基を高い割合で導入することができる。
【００１１】
また、本実施形態のポリイソシアネート組成物の製造方法に用いるポリイソシアネート前駆体は、脂肪族ジイソシアネート及び脂環族ジイソシアネートからなる群より選ばれる少なくとも１種のジイソシアネートから得られるポリイソシアネート前駆体である。さらに、本実施形態のポリイソシアネート組成物の製造方法に用いるポリカーボネートジオールは、炭素数２〜２０のジオールからなる群より選ばれる少なくとも１種のジオールと、カーボネート化合物と、を重合したポリカーボネートジオールである。
以下、本実施形態のポリイソシアネート組成物の製造方法の各工程について説明する。
【００１２】
［第一の工程］
第一の工程は、ポリイソシアネート前駆体と、ポリカーボネートジオールと、をウレタン化反応させる工程である。
第一工程は、無溶剤の条件下で反応させてもよく、必要に応じて、イソシアネート基を有する化合物との反応性を有していない有機溶剤中で反応させてもよい。このような有機溶剤としては、ヘキサン、ヘプタン、オクタン等の脂肪族炭化水素系溶剤；シクロヘキサン、メチルシクロヘキサン等の脂環族炭化水素系溶剤；アセトン、メチルエチルケトン、メチルイソブチルケトン、シクロヘキサノン等のケトン系溶剤；酢酸メチル、酢酸エチル、酢酸ブチル、酢酸イソブチル、乳酸メチル、乳酸エチル等のエステル系溶剤；トルエン、キシレン、ジエチルベンゼン、メシチレン、アニソール、ベンジルアルコール、フェニルグリコール、クロロベンゼン等の芳香族系溶剤；エチレングリコールモノエチルエーテルアセテート、３−メチル−３−メトキシブチルアセテート、ジプロピレングリコールモノメチルエーテル、プロピレングリコールモノメチルエーテル等のグリコール系溶剤；ジエチルエーテル、テトラヒドロフラン、ジオキサン等のエーテル系溶剤；ジクロロメタン、１，２−ジクロロエタン、クロロホルム等のハロゲン化炭化水素系溶剤；Ｎ−メチル−２−ピロリドン等のピロリドン系溶剤；Ｎ，Ｎ−ジメチルアセトアミド、Ｎ，Ｎ−ジメチルホルムアミド等のアミド系溶剤；ジメチルスルホキシド等のスルホキシド系溶剤；γ−ブチロラクトン等のラクトン系溶剤；モルフォリン等のアミン系溶剤；これらの混合物が挙げられる。これらの溶剤は単独で又は２種以上を組み合わせて用いてもよい。
【００１３】
第一の工程の反応温度は、副反応の抑制及び製造の効率性の観点から、−２０℃以上１５０℃以下が好ましく、３０℃以上１２０℃以下がより好ましい。また、反応に際して、錫、亜鉛、鉛等の有機金属塩；３級アミン系化合物；ナトリウム等のアルカリ金属のアルコラート等を触媒として用いてもよい。
【００１４】
第一の工程において、ポリイソシアネート前駆体とポリカーボネートジオールの質量比は、９５：５以上３０：７０以下が好ましく、９０：１０以上５０：５０以下がより好ましく、８０：２０以上６０：４０以下がさらに好ましい。これらの質量比がこのような範囲にあることで、塗膜としたときに高い降伏点応力を有し、かつ硬度が優れる傾向にある。
【００１５】
［第二の工程］
第二の工程は、前記第一工程により得られたポリイソシアネート前駆体とポリカーボネートジオールとの間のウレタン基をアロファネート化反応させる工程である。
第二の工程は、無溶剤の条件下で反応させてもよく、必要に応じて、イソシアネート基を有する化合物との反応性を有していない有機溶剤中で反応させてもよい。このような有機溶剤としては、特に限定されないが、上述した第一の工程で用いることができる有機溶剤が挙げられる。この有機溶剤は、反応後に除去することもできる。
第二の工程の反応温度は、副反応の抑制及び製造の効率性の観点から、５０℃以上１８０℃以下が好ましく、８０℃以上１５０℃以下がより好ましい。
【００１６】
第二の工程は、アロファネート化触媒の存在下で行う。第二の工程に用いるアロファネート化触媒としては、例えば、鉛、亜鉛、ビスマス、錫、ジルコニル、若しくはジルコニウムのカルボン酸塩等が挙げられる。アロファネート化触媒の使用量は、前記第一の工程で得られた生成物１００質量部に対し、０．００５質量部以上０．１質量部以下が好ましい。アロファネート化触媒の使用量を上記の範囲とすることにより、第一の工程で生成したポリイソシアネート前駆体とポリカーボネートジオールとの間のウレタン基を効率よくアロファネート基にすることができる。
【００１７】
第二の工程において、得られるポリイソシアネート組成物のアロファネート基とウレタン基のモル比は、１０：９０以上９０：１０以下が好ましく、１０：９０以上５０：５０以下がより好ましく、２０：８０以上５０：５０以下がさらに好ましく、２０：８０以上３０：７０以下が特に好ましい。このような範囲にあることで、乾燥性、硬度、降伏点応力、伸展性のバランスに優れ、かつ作業性にも優れる傾向にある。
【００１８】
また第二の工程において、得られるポリイソシアネート組成物の平均イソシアネート官能基数は、４．０以上９．０以下が好ましく、４．０以上６．０以下がより好ましい。このような範囲にあることで、乾燥性と降伏点応力のバランスに優れ、かつ作業性にも優れる傾向にある。
【００１９】
本実施形態では、ポリイソシアネート前駆体とポリカーボネートジオールとの間のウレタン基を生成する第一の工程と、生成したポリイソシアネート前駆体とポリカーボネートジオールとの間のウレタン基をアロファネート化する第二の工程とを組み合わせることにより、ポリイソシアネート前駆体とポリカーボネートジオールとの間のアロファネート基を高い割合で導入することができる。本実施形態により製造されるポリイソシアネート組成物は、ポリイソシアネート前駆体とポリカーボネートジオールとの間のアロファネート基の導入量が多いため、塗膜としたときの乾燥性をより向上させ、加えて、硬度及び降伏点応力にも優れたものとすることができる。
【００２０】
本実施形態では、アロファネート化触媒の非存在下で、所定時間ウレタン化反応（第一の工程）を行った後、アロファネート化触媒を添加してアロファネート化反応（第二の工程）を行うことが好ましい。
また本実施形態において、前記第一の工程と、前記第二の工程とを同時に行ってもよい。
前記第一の工程と、前記第二の工程とを同時に行う場合、アロファネート化触媒の存在下で、所定時間ウレタン化反応（第一の工程）と、アロファネート化反応（第二の工程）とを行えばよい。
【００２１】
以下、本実施形態のポリイソシアネート組成物の製造方法に用いる各材料について説明する。
【００２２】
≪ポリイソシアネート前駆体≫
本実施形態で用いるポリイソシアネート前駆体は、脂肪族ジイソシアネート及び脂環族ジイソシアネートからなる群より選ばれる少なくとも１種のジイソシアネートから得られる。脂肪族ジイソシアネート及び脂環族ジイソシアネートは、その構造の中にベンゼン環を含まない化合物をいう。
【００２３】
脂肪族ジイソシアネートとしては、炭素数４以上３０以下のものが好ましく、具体的には、テトラメチレン−１，４−ジイソシアネート、ペンタメチレン−１，５−ジイソシアネート、ヘキサメチレンジイソシアネート（以下、「ＨＤＩ」ともいう。）、２，２，４−トリメチル−ヘキサメチレン−１，６−ジイソシアネート、リジンジイソシアネートが挙げられる。脂環族ジイソシアネートとしては、炭素数８以上３０以下のものが好ましく、具体的には、イソホロンジイソシアネート（以下、「ＩＰＤＩ」ともいう。）、水添キシリレンジイソシアネート、水添ジフェニルメタンジイソシアネート、１，４−シクロヘキサンジイソシアネートが挙げられる。
【００２４】
上記の脂肪族ジイソシアネート及び脂環族ジイソシアネートの中でも、工業的に入手し易いため、ＨＤＩ、ＩＰＤＩ、水添キシリレンジイソシアネート、水添ジフェニルメタンジイソシアネートがより好ましく、ＨＤＩがさらに好ましい。ＨＤＩを用いることにより、ポリイソシアネート組成物を塗膜としたときの耐候性と柔軟性とがより優れる傾向にある。なお、脂肪族ジイソシアネート及び脂環族ジイソシアネートは、単独で又は２種以上を組み合わせて用いてもよい。
上記ジイソシアネートは、ヘキサメチレンジイソシアネート（ＨＤＩ）を含むことが好ましい。これにより、ポリイソシアネート組成物を塗膜としたときの耐候性と柔軟性とがより優れる傾向にある。
【００２５】
ポリイソシアネート前駆体は、上記のジイソシアネートと、１価以上６価以下のアルコールとから得られてもよい。１価以上６価以下のアルコールとしては、非重合ポリオール及び重合ポリオールが挙げられる。非重合ポリオールとは、重合を履歴しないポリオールであり、重合ポリオールとは、モノマーを重合して得られるポリオールである。
【００２６】
非重合ポリオールとして、具体的には、モノアルコール類、ジオール類、トリオール類、テトラオール類が挙げられる。モノアルコール類としては、メタノール、エタノール、ｎ−プロパノール、ｉ−プロパノール、ｎ−ブタノール、ｉ―ブタノール、ｓ−ブタノール、ｎ−ペンタノール、ｎ−ヘキサノール、ｎ−オクタノール、ｎ−ノナノール、２−エチルブタノール、２，２−ジメチルヘキサノール、２−エチルヘキサノール、シクロヘキサノール、メチルシクロヘキサノール、エチルシクロヘキサノールが挙げられる。ジオール類としては、エチレングリコール、ジエチレングリコール、トリエチレングリコール、プロピレングリコール、ジプロピレングリコール、トリプロピレングリコール、１，２−プロパンジオール、１，３−プロパンジオール、１，２−ブタンジオール、１，３−ブタンジオール、１，４−ブタンジオール、２，３−ブタンジオール、２−メチル−１，２−プロパンジオール、１，５−ペンタンジオール、２−メチル−２，３−ブタンジオール、１，６−ヘキサンジオール、１，２−ヘキサンジオール、２，５−ヘキサンジオール、２−メチル−２，４−ペンタンジオール、２，３−ジメチル−２，３−ブタンジオール、２−エチル−ヘキサンジオール、１，２−オクタンジオール、１，２−デカンジオール、２，２，４−トリメチルペンタンジオール、２−ブチル−２−エチル−１，３−プロパンジオール、２，２−ジエチル−１，３−プロパンジオールが挙げられる。トリオール類としては、グリセリン、トリメチロールプロパンが挙げられる。テトラオール類としては、ペンタエリトリトールが挙げられる。
【００２７】
重合ポリオールとして、具体的には、ポリエステルポリオール、ポリエーテルポリオール、アクリルポリオール、ポリオレフィンポリオールが挙げられる。
【００２８】
ポリエステルポリオールとして、具体的には、コハク酸、アジピン酸、セバシン酸、ダイマー酸、無水マレイン酸、無水フタル酸、イソフタル酸、テレフタル酸等のジカルボン酸の単独又は混合物と、エチレングリコール、プロピレングリコール、ジエチレングリコール、ネオペンチルグリコール、トリメチロールプロパン、グリセリン等の多価アルコールの単独又は混合物との縮合反応によって得られるポリエステルポリオール；多価アルコールを用いてε−カプロラクトンを開環重合して得られるようなポリカプロラクトン類が挙げられる。
【００２９】
ポリエーテルポリオールとして、具体的には、リチウム、ナトリウム、カリウム等の水酸化物、アルコラート、アルキルアミン等の強塩基性触媒、金属ポルフィリン、ヘキサシアノコバルト酸亜鉛錯体等の複合金属シアン化合物錯体等を用いて、エチレンオキサイド、プロピレンオキサイド、ブチレンオキサイド、シクロヘキセンオキサイド、スチレンオキサイド等のアルキレンオキサイドの単独又は混合物を、多価ヒドロキシ化合物の単独又は混合物に、ランダム及び／又はブロック付加して得られるポリエーテルポリオール類；エチレンジアミン類等のポリアミン化合物にアルキレンオキサイドを反応させて得られるポリエーテルポリオール類；これらポリエーテルポリオール類を媒体としてアクリルアミド等を重合して得られる、いわゆるポリマーポリオール類が挙げられる。
【００３０】
アクリルポリオールとして、具体的には、ヒドロキシル基を有するエチレン性不飽和結合含有単量体の単独又は混合物と、これと共重合可能な他のエチレン性不飽和結合含有単量体の単独又は混合物とを共重合したものが挙げられる。ヒドロキシル基を有するエチレン性不飽和結合含有単量体として、具体的には、アクリル酸ヒドロキシエチル、アクリル酸ヒドロキシプロピル、アクリル酸ヒドロキシブチル、メタクリル酸ヒドロキシエチル、メタクリル酸ヒドロキシプロピル、メタクリル酸ヒドロキシブチル等が挙げられる。これらの中でも、アクリル酸ヒドロキシエチル、メタクリル酸ヒドロキシエチルが好ましい。
【００３１】
ポリオレフィンポリオールとして、具体的には、水酸基を２個以上有するポリブタジエン、水素添加ポリブタジエン、ポリイソプレン、水素添加ポリイソプレンが挙げられる。
ポリイソシアネート前駆体は、２以上のジイソシアネートが重合した成分（例えば、２量体）を含むことが好ましく、３以上のジイソシアネートが重合した成分（例えば、３量体）を含むことがより好ましい。これにより、塗膜としたときの耐候性、乾燥性、硬度、降伏点応力がより優れる傾向にある。
【００３２】
２以上のジイソシアネートが重合した成分を含む、ポリイソシアネート前駆体は、イソシアヌレート基、ビウレット基、ウレトジオン基、オキサジアジントリオン基、イミノオキサジアジンジオン基、アロファネート基、ウレタン基、及びウレア基を同時に有することができる。これらの中でも、イソシアヌレート基を有することにより、ポリイソシアネート組成物を塗膜としたときの耐候性、乾燥性、硬度、降伏点応力とがより優れる傾向にある。
【００３３】
イソシアヌレート基を有するポリイソシアネート前駆体を製造する方法としては、例えば、ジイソシアネートを触媒等によりイソシアヌレート化反応を行い、所定の転化率になったときに該反応を停止し、未反応のジイソシアネートを除去する方法が挙げられる。
【００３４】
上記のイソシアヌレート化反応に用いられる触媒としては、塩基性を示すものが好ましく、具体的には、テトラメチルアンモニウム、テトラエチルアンモニウム等のテトラアルキルアンモニウムのハイドロオキサイド、及び、酢酸、カプリン酸等の有機弱酸塩；トリメチルヒドロキシプロピルアンモニウム、トリメチルヒドロキシエチルアンモニウム、トリエチルヒドロキシプロピルアンモニウム、トリエチルヒドロキシエチルアンモニウム等のヒドロキシアルキルアンモニウムのハイドロオキサイド、及び、酢酸、カプリン酸等の有機弱酸塩；酢酸、カプロン酸、オクチル酸、ミリスチン酸等のアルキルカルボン酸の錫、亜鉛、鉛等のアルカリ金属塩；ナトリウム、カリウム等の金属アルコラート；ヘキサメチルジシラザン等のアミノシリル基含有化合物；マンニッヒ塩基類；第３級アミン類とエポキシ化合物との併用；トリブチルホスフィン等の燐系化合物が挙げられる。これらの触媒の使用量は、原料である、ジイソシアネート及びアルコールの総量に対して、１０ｐｐｍ以上１％以下が好ましい。また、イソシアヌレート化反応を終了させるために、触媒を中和するリン酸、酸性リン酸エステル等の酸性物質の添加、熱分解、化学分解により不活性化してもよい。
【００３５】
ポリイソシアネート前駆体の収率は、通常、１０質量％以上７０質量％以下となる傾向にある。より高い収率で得られたポリイソシアネート前駆体は、より粘度が高くなる傾向にある。収率は、後述する実施例に記載の方法により測定する。
【００３６】
イソシアヌレート化反応の反応温度は、５０℃以上２００℃以下であることが好ましく、５０℃以上１５０℃以下であることがより好ましい。反応温度が５０℃以上であることで、反応が進み易くなる傾向にあり、反応温度が２００℃以下であることで、着色を引き起こすような副反応を抑制することができる傾向にある。
【００３７】
イソシアヌレート化反応の終了後には、未反応のジイソシアネートモノマーを薄膜蒸発缶、抽出等により除去することが好ましい。ポリイソシアネート前駆体は、未反応のジイソシアネートを含んでいた場合であっても、ジイソシアネートを３質量％以下含むことが好ましく、１質量％以下含むことがより好ましく、０．５質量％以下がさらに好ましいで。残留未反応ジイソシアネートモノマー濃度が上記範囲内であることにより、硬化性及び硬度が優れる傾向にある。
【００３８】
ポリイソシアネート前駆体の粘度は、２５℃において、１００ｍＰａ・ｓ以上５００００ｍＰａ・ｓ以下であることが好ましく、２００ｍＰａ・ｓ以上４０００ｍＰａ・ｓ以下であることがより好ましく、２００ｍＰａ・ｓ以上２０００ｍＰａ・ｓ以下であることがさらに好ましい。２５℃における粘度は、後述する実施例に記載の方法により測定する。
ポリイソシアネート前駆体の数平均分子量は、５００以上２０００以下が好ましく、５００以上１０００以下がより好ましい。数平均分子量は、後述する実施例に記載の方法により測定する。
【００３９】
ポリイソシアネート前駆体の平均イソシアネート官能基数（ポリイソシアネート前駆体１分子が有するイソシアネート基の、統計的な平均数）は、架橋性を高くする観点から、２．５以上が好ましく、ポリイソシアネート組成物の溶剤等への溶解性を良くする観点から、２０以下が好ましく、２．５以上１０以下がより好ましく、２．５以上７以下がさらに好ましい。平均イソシアネート官能基数は、後述する実施例に記載の方法により測定する。
【００４０】
ポリイソシアネート前駆体のイソシアネート基濃度は、５質量％以上２５質量％以下であることが好ましく、１０質量％以上２４質量％以下であることがより好ましく、１５質量％以上２４質量％以下であることがさらに好ましい。イソシアネート基濃度は、後述する実施例に記載の方法により測定する。
【００４１】
≪ポリカーボネートジオール≫
本実施形態で用いるポリカーボネートジオールは、炭素数２〜２０のジオールからなる群より選ばれる少なくとも１種のジオールと、カーボネート化合物と、を共重合することにより得られる。
【００４２】
ポリカーボネートジオールの数平均分子量は、３００以上４０００以下が好ましく、４００以上２５００以下がより好ましく、５００以上２０００以下がさらに好ましい。数平均分子量が上記範囲内であることにより、柔軟性及び作業性がより優れる傾向にある。数平均分子量は、後述する実施例に記載の方法により測定する。
【００４３】
ポリカーボネートジオールは、２つのアルコール基と１つのカーボネート基が脱水縮合した構造単位を、繰り返し有する。また、ポリカーボネートジオールは、炭素数２以上２０以下の第一のジオールと、炭素数２以上２０以下の第二のジオール（以下、単に「２種のジオール」ともいう。）と、カーボネート化合物と、を共重合して得られるものが好ましい。これにより、作業性がより優れる傾向にある。
【００４４】
ポリカーボネートジオールの製造方法としては、例えば、２種のジオールとカーボネート化合物とを脱アルコール反応及び／又は脱フェノール反応する方法、高分子量のポリカーボネートポリオールを２種のジオールを用いてエステル交換反応する方法が挙げられる。また、２種のジオールとカーボネート化合物とを反応する方法は、特に限定はなく公知の方法が挙げられ、Ｈ．Ｓｃｈｎｅｌｌ著「Ｐｏｌｙｍｅｒ  Ｒｅｖｉｅｗｓ  第９巻」（米国Ｉｎｔｅｒｓｃｉｅｎｃｅ  Ｐｕｂｌｉｓｈｅｒｓ社より１９６４年に発行）の第９〜２０頁に記載する種々の方法のいずれかを用いてもよい。
【００４５】
２種のジオールとして、具体的には、脂肪族ジオール及び芳香族ジオールからなる群より選ばれる少なくとも１種のジオールが挙げられる。これらのなかでも、２つの水酸基を有し、炭素数が２以上２０以下のアルキレングリコールが好ましい。当該アルキレングリコールを用いることにより、ポリイソシアネート組成物を塗膜としたときの耐候性及び耐薬品性がより優れる傾向にある。ここで「アルキレン」とは、分岐を有していてもよく、脂環構造を含んでいてもよいものをいう。これらのジオールは、単独で又は２種以上を組み合わせて用いてもよい。
【００４６】
２種のジオールとして、より具体的には、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，７−ヘプタンジオール、１，８−オクタンジオール、１，９−ノナンジオール、２−エチル−１，６−ヘキサンジオール、２−メチル−１，３プロパンジオール、３−メチル−１，５−ペンタンジオール、ネオペンチルグリコール、１，３−シクロヘキサンジオール、１，４−シクロヘキサンジオール、２，２’−ビス（４−ヒドロキシシクロヘキシル）−プロパン、ｐ−キシリレンジオール、ｐ−テトラクロロキシリレンジオール、１，４−ジメチロールシクロヘキサン、ビスヒドロキシメチルテトラヒドロフラン、ジ（２−ヒドロキシエチル）ジメチルヒダントイン、ジエチレングリコール、ジプロピレングリコール、ポリプロピレングリコール、ポリテトラメチレングリコール、２，６’−ジヒドロキシエチルヘキシルエーテル、２，４’−ジヒドロキシエチルブチルエーテル、２，５’−ジヒドロキシエチルペンチルエーテル、２，３’−ジヒドロキシ−２’，２’−ジメチルエチルプロピルエーテル、チオグリコールが挙げられる。
これらの中でも、炭素数２以上１１以下のジオールが好ましく、炭素数３以上６以下のジオールがより好ましい。
【００４７】
２種のジオールの組み合わせとしては、炭素数５のジオールと炭素数６のジオールとの組み合わせ、炭素数４のジオールの２種以上の異性体の組み合わせ、及び炭素数４のジオールと炭素数６のジオールとの組み合わせが好ましい。このような２種のジオールを用いることにより、ポリイソシアネート組成物を塗膜としたときの伸展性、耐熱性、及び耐水性（耐加水分解性）がより優れる傾向にある。このような２種のジオールの組合せとして、具体的には、１，４−ブタンジオール、１，５−ペンタンジオール、１，６−ヘキサンジオール、及び２−メチル−１，３プロパンジオールからなる群より選ばれる少なくとも１種の組合せが好ましく、１，６−ヘキサンジオールと１，５−ペンタンジオールの組合せ、１，６−ヘキサンジオールと１，４−ブタンジオールの組合せ、１，４−ブタンジオールと２−メチル−１，３プロパンジオールの組合せがより好ましい。
【００４８】
カーボネート化合物として、具体的には、アルキレンカーボネート、ジアルキルカーボネート、ジアリールカーボネート、及びホスゲンが挙げられ、より具体的には、エチレンカーボネート、プロピレンカーボネート、ジメチルカーボネート、ジエチルカーボネート、ジブチルカーボネート、ジフェニルカーボネートが挙げられる。これらの中でも、製造の容易さの観点から、ジエチルカーボネートが好ましい。
【００４９】
｛用途｝
本実施形態に係る製造方法により得られるポリイソシアネート組成物は、例えば、塗料組成物、粘着剤組成物、接着剤組成物、注型剤組成物等の硬化性組成物；繊維処理剤等の各種表面処理剤組成物；各種エラストマー組成物；発泡体組成物等の架橋剤；改質剤；添加剤として用いられる。
【００５０】
塗料組成物としては、例えば、ロール塗装、カーテンフロー塗装、スプレー塗装、静電塗装、ベル塗装により、各種素材に、プライマー、中塗り、及び上塗りとして好適に用いられる。また、この塗料組成物は、さらに、防錆鋼板を含むプレコートメタル、自動車塗装、プラスチック塗装に、美粧性、耐候性、耐酸性、防錆性、耐チッピング性、密着性等を付与するために、好適に用いられる。
【００５１】
粘着剤組成物及び接着剤組成物としては、例えば、自動車、建材、家電、木工、太陽電池用積層体が挙げられる。これらの中でも、テレビ、パソコン、デジタルカメラ、携帯電話等の家電の液晶ディスプレイ用等の光学部材は、各種機能を発現するため、各種被着体のフィルム及びプレートを積層させる必要がある。よって、各種被着体のフィルム及びプレート間には十分な粘着性又は接着性が要求されることから、本実施形態の粘着剤組成物、接着剤組成物の使用例として好ましい。
【００５２】
硬化性組成物が用いられうる被着体としては、例えば、ガラス；アルミニウム、鉄、亜鉛鋼板、銅、ステンレスのような各種金属；木材、紙、モルタル、石材のような多孔質部材；フッ素塗装、ウレタン塗装、アクリルウレタン塗装等がされた部材；シリコーン系硬化物、変性シリコーン系硬化物、ウレタン系硬化物等のシーリング材硬化物；塩化ビニル、天然ゴム、合成ゴム等のゴム類；天然皮革、人工皮革等の皮革類；植物系繊維、動物系繊維、炭素繊維、ガラス繊維などの繊維類；不織布、ポリエステル、アクリル、ポリカーボネート、トリアセチルセルロース、ポリオレフィン等の樹脂類のフィルム及びプレート；紫外線硬化型アクリル樹脂層、印刷インキ、ＵＶインキ等のインキ類が挙げられる。
【実施例】
【００５３】
以下に、具体的な実施例及び比較例を示して本実施形態をより詳しく説明するが、本実施形態はその要旨を超えない限り、以下の実施例及び比較例によって何ら限定されるものではない。実施例及び比較例における、各種の物性及び評価は、以下のとおり測定及び評価した。
【００５４】
（物性１）収率
ポリイソシアネート前駆体を試料として、反応液屈折率の測定により、ポリイソシアネート前駆体の収率を求めた。
【００５５】
（物性２）粘度
ポリイソシアネート前駆体を試料として、ポリイソシアネート前駆体の２５℃における粘度を、Ｅ型粘度計  ＲＥ−８０Ｕ（東機産業社製）を用いて求めた。測定に際しては、標準ローター（１°３４’×Ｒ２４）を用いた。回転数は、以下の通りで設定した。
１００ｒ．ｐ．ｍ．（    １２８ｍＰａ．ｓ未満の場合）
５０ｒ．ｐ．ｍ．（    １２８ｍＰａ．ｓ以上    ２５６ｍＰａ．ｓ未満の場合）
２０ｒ．ｐ．ｍ．（    ２５６ｍＰａ．ｓ以上    ６４０ｍＰａ．ｓ未満の場合）
１０ｒ．ｐ．ｍ．（    ６４０ｍＰａ．ｓ以上  １２８０ｍＰａ．ｓ未満の場合）
５ｒ．ｐ．ｍ．（  １２８０ｍＰａ．ｓ以上  ２５６０ｍＰａ．ｓ未満の場合）
２．５ｒ．ｐ．ｍ．（  ２５６０ｍＰａ．ｓ以上  ５１２０ｍＰａ．ｓ未満の場合）
１．０ｒ．ｐ．ｍ．（  ５１２０ｍＰａ．ｓ以上１０２４０ｍＰａ．ｓ未満の場合）
０．５ｒ．ｐ．ｍ．（１０２４０ｍＰａ．ｓ以上２０４８０ｍＰａ．ｓ未満の場合）
【００５６】
（物性３）イソシアネート基濃度
三角フラスコにポリイソシアネート前駆体１〜３ｇを精秤し（Ｗｇ）、その後トルエン２０ｍｌを添加し、ポリイソシアネートを溶解する。その後、２規定のジ−ｎ−ブチルアミンのトルエン溶液１０ｍｌを添加し、混合後、１５分間室温放置する。イソプロピルアルコール７０ｍｌを加え、混合する。この液を１規定塩酸溶液（ファクターＦ）で、指示薬に滴定する。この滴定値を（Ｖ２ｍｌ）とし、同様の操作をポリイソシアネートなしで行い、この滴定値を（Ｖ１ｍｌ）とし、下記式（１）からポリイソシアネートのイソシアネート基含有量を算出した。
イソシアネート基含有量（質量％）＝（Ｖ１−Ｖ２）×Ｆ×４２／（Ｗ×１０００）×１００    ・・・（１）
【００５７】
（物性４）ポリイソシアネート前駆体の数平均分子量
ポリイソシアネート前駆体を試料として、ポリイソシアネート前駆体の数平均分子量を、下記の装置を用いたゲルパーミエーションクロマトグラフ測定による、ポリスチレン基準の数平均分子量として求めた。
装置：ＨＬＣ−８０２Ａ（東ソー社製）
カラム：Ｇ１０００ＨＸＬ×１本（東ソー社製）
Ｇ２０００ＨＸＬ×１本（東ソー社製）
Ｇ３０００ＨＸＬ×１本（東ソー社製）
キャリアー：テトラハイドロフラン
流速：０．６ｍＬ／分
試料濃度：１．０質量％
注入量：２０μＬ
温度：４０℃
検出方法：示差屈折計
【００５８】
（物性５）平均イソシアネート官能基数
ポリイソシアネート前駆体またはポリイソシアネート組成物を試料として、下記式（２）により、イソシアネート平均官能基数を求めた。
イソシアネート平均官能基数＝ポリイソシアネート数平均分子量（Ｍｎ）×イソシアネート基含有量（質量％）×０．０１）／４２    ・・・（２）
【００５９】
（物性６）アロファネート基／ウレタン基の官能基数の比率
ポリイソシアネート組成物を試料として、Ｂｒｕｋｅｒ社製ＦＴ−ＮＭＲ  ＡＶＡＮＣＥ６００を用いて、重クロロホルムＣＤＣｌ３を溶媒に、濃度５質量％、６００ＭＨｚ、積算回数２５６回で、プロトン核磁気共鳴スペクトルを測定し、イソシアヌレート基、ウレタン基の官能基数の比率を確認した。ＨＤＩ由来のβ位、γ位の全プロトンを基準として、アロファネート基は８．６０ｐｐｍ付近のアロファネート結合の窒素に結合した水素原子のシグナルの面積比、ウレタン基は４．７０ｐｐｍ付近のウレタン結合の窒素に結合した水素原子のシグナルの面積比を測定し、比率を求めた。
【００６０】
（物性７）ポリカーボネートジオールの数平均分子量
ポリカーボネートジオールを試料として、ポリカーボネートジオールの数平均分子量を、下記式（３）により求めた。なお、ポリカーボネートジオールの水酸基価は、下記の（（物性８）により求めた。
数平均分子量＝２／（ポリカーボネートジオールの水酸基価×１０−３／５６．１１）    ・・・（３）
【００６１】
（物性８）ポリカーボネートジオールの水酸基価
ポリカーボネートジオールを試料として、ポリカーボネートジオールの水酸基価は、ＪＩＳ  Ｋ  ００７０：１９９２に従い求めた。具体的には、無水酢酸１２．５ｇをピリジン５０ｍＬでメスアップしアセチル化試薬を調製した。次に、１００ｍＬナスフラスコに、合成例で製造したポリカーボネートジオールを２．５〜５．０ｇ精秤した。ナスフラスコに、アセチル化試薬５ｍＬとトルエン１０ｍＬをホールピペットで添加後、冷却管を取り付けて、１００℃で１ｈｒ撹拌加熱した。蒸留水２．５ｍＬをホールピペットで添加し、さらに１０ｍｉｎ加熱撹拌した。２〜３分冷却後、エタノールを１２．５ｍＬ添加し、指示薬としてフェノールフタレインを２〜３滴入れた後に、０．５ｍｏｌ／Ｌエタノール性水酸化カリウムで滴定した。
一方で、空試験として、アセチル化試薬５ｍＬ、トルエン１０ｍＬ、蒸留水２．５ｍＬを１００ｍＬナスフラスコに入れ、１０分間加熱撹拌した後、同様に滴定を行った。この結果をもとに、下記式（４）で水酸基価を計算した。
ＯＨ価（ｍｇ−ＫＯＨ／ｇ）＝｛（ｂ−ａ）×２８．０５×ｆ｝／ｅ    ・・・（４）
式（４）中、ａは、サンプルの滴定量（ｍＬ）を表し、ｂは、空試験の滴定量（ｍＬ）を表し、ｅは、サンプル質量（ｇ）を表し、ｆは、滴定液のファクターを表す。
【００６２】
（物性９）ポリカーボネートジオールの共重合組成
ポリカーボネートジオールを試料として、ポリカーボネートジオールの共重合組成を、以下のように測定した。１００ｍＬのナスフラスコにサンプルを１ｇ取り、エタノール３０ｇ、水酸化カリウム４ｇを入れて、１００℃で１ｈｒ反応した。室温まで冷却後、指示薬にフェノールフタレインを２〜３滴添加し、塩酸で中和した。冷蔵庫で１ｈｒ冷却後、沈殿した塩を濾過で除去し、ガスクロマトグラフィーにより分析を行った。分析は、カラムとしてＤＢ−ＷＡＸ（Ｊ＆Ｗ製）をつけたガスクロマトグラフィーＧＣ−１４Ｂ（島津製作所製）を用い、ジエチレングリコールジエチルエステルを内標として、検出器をＦＩＤとして行った。なお、カラムの昇温プロファイルは、６０℃で５分保持した後、１０℃／ｍｉｎで２５０℃まで昇温した。
【００６３】
〔合成例１〕ポリイソシアネート前駆体ａ
撹拌機、温度計、還流冷却管、窒素吹き込み管、滴下ロートを取り付けた４ツ口フラスコ内を窒素雰囲気にし、ＨＤＩ：１０００ｇを仕込み、撹拌下反応器内温度を７０℃に保持した。これにテトラメチルアンモニウムカプリエートを加え、収率が２５％になった時点で燐酸を添加し反応を停止した。反応液をろ過した後、薄膜蒸発缶を用いて未反応のＨＤＩを除去し、ポリイソシアネート前駆体ａを得た。得られたポリイソシアネート前駆体ａは実質的にアロファネート基を含まず、２５℃における粘度は１３００ｍＰａ・ｓ、イソシアネート基濃度は２３．１％、数平均分子量は５９０、平均イソシアネート官能基数は３．０であった。
【００６４】
〔合成例２〕ポリイソシアネート前駆体ｂ
合成例１と同様の装置で、ＨＤＩ：１０００ｇ、イソブタノール：１．５ｇを仕込み、撹拌下反応器内温度を７０℃に保持した。これにテトラメチルアンモニウムカプリエートを加え、収率が２０％になった時点で燐酸を添加し反応を停止し、次いで１６０℃で１時間反応液を加熱した。反応液をろ過した後、薄膜蒸発缶を用いて未反応のＨＤＩを除去し、ポリイソシアネート前駆体ｂを得た。得られたポリイソシアネート前駆体ｂは実質的にアロファネート基を含まず、２５℃における粘度は５００ｍＰａ・ｓ、イソシアネート基濃度は２３．２％、数平均分子量は５４０、平均イソシアネート官能基数は３．０であった。
【００６５】
〔合成例３〕ポリカーボネートジオールＡ
攪拌機、温度計、頭頂に還流ヘッドを有する真空ジャケット付きオルダーショウを備えた２Ｌセパラブルフラスコに、１，５−ペンタンジオール３８２ｇ、１，６−ヘキサンジオール４３３ｇ、エチレンカーボネート６５０ｇを仕込み、７０℃で撹拌溶解した後、触媒として酢酸鉛三水和物を０．０１５ｇ入れた。１７５℃に設定したオイルバスで加熱し、フラスコの内温１４０℃、真空度１．０〜１．５ｋＰａで、還流ヘッドから還流比４で留分の一部を抜きながら、１２時間反応した。その後、オルダーショウを単蒸留装置に取り替え、１８０℃に設定したオイルバスで加熱し、フラスコの内温１４０〜１５０℃、真空度を０．５ｋＰａまで落として、セパラブルフラスコ内に残った、ジオールとエチレンカーボネートを除去した。その後、オイルバスの設定を１８５℃に上げ、フラスコの内温１６０〜１６５℃で、生成するジオールを除去しながら、さらに４時間反応した。この反応により、常温で粘稠な液体のポリカーボネートジオールＡが得られた。得られたポリカーボネートジオールＡの水酸基価は５６．１（分子量２０００）、共重合組成は１，５−ペンタンンジオール／１，６−ヘキサンジオール＝５０／５０（モル比）であった。
【００６６】
〔合成例４〕ポリカーボネートジオールＢ
合成例３において、オルダーショウを単蒸留装置に取り替えた後、オイルバスの設定を１８５℃に上げ、フラスコの内温を１６０〜１６５℃にして、生成するジオールを除去する時間を２．３時間にしたこと以外は、合成例３と同様の方法でポリカーボネートジオールＢを合成した。得られたポリカーボネートジオールＢの水酸基価は１１３．２（分子量１０００）、共重合組成は１，５−ペンタンジオール／１，６−ヘキサンジオール＝５０／５０（モル比）であった。
【００６７】
〔合成例５〕ポリカーボネートジオールＣ
合成例３において、オルダーショウを単蒸留装置に取り替えた後、オイルバスの設定を１８５℃に上げ、フラスコの内温を１６０〜１６５℃にして、生成するジオールを除去する時間を１．５時間にしたこと以外は、合成例３と同様の方法でポリカーボネートジオールＣを合成した。得られたポリカーボネートジオールＣの水酸基価は２２４．４（分子量５００）、共重合組成は１，５−ペンタンンジオール／１，６−ヘキサンジオール＝５０／５０（モル比）であった。
【００６８】
〔実施例１〕ポリイソシアネート組成物
［第一の工程］
合成例１と同様の反応器に、合成例１で得られたポリイソシアネート前駆体ａ１００．０ｇ、合成例４で得られたポリカーボネートジオールＢ５４．３ｇ、を入れ、９０℃で２時間ウレタン化反応を行った。
［第二の工程］
次に、アロファネート化触媒２−エチルヘキサン酸ジルコニウム（２０％２−エチルヘキサノール溶液）０．０５ｇを仕込み、窒素雰囲気下、１３０℃、３時間保持し、アロファネート化反応を行った。その後、酢酸ｎ−ブチル６６．４ｇを添加し、実施例１のポリイソシアネート組成物を得た。得られたポリイソシアネート組成物の、アロファネート基とウレタン基のモル比は２０：８０、イソシアネート平均官能基数は４．５であった。
【００６９】
〔比較例１〕ポリイソシアネート組成物
合成例１と同様の反応器に、合成例１で得られたポリイソシアネート前駆体ａ１００．０ｇ、合成例４で得られたポリカーボネートジオールＢ５４．３ｇを仕込み、窒素雰囲気下、１００℃、３時間保持した。その後、酢酸ｎ−ブチル６６．３ｇを添加し、比較例１のポリイソシアネート組成物を得た。得られたポリイソシアネート組成物の、アロファネート基とウレタン基のモル比は０：１００、イソシアネート平均官能基数は３．５であった。
【００７０】
〔実施例２〜４〕ポリイソシアネート組成物
表１記載のポリイソシアネート前駆体とポリカーボネートジオールの種類、酢酸ｎ−ブチルの量を表１の通りに変更した以外は、実施例１と同様の方法で第一の工程と、第二の工程を行った。得られたポリイソシアネート組成物の、アロファネート基とウレタン基のモル比、イソシアネート平均官能基数は、表１記載のとおりである。
【００７１】
〔比較例２〜３〕ポリイソシアネート組成物
表１記載のポリイソシアネート前駆体とポリカーボネートジオール、親水基、酢酸ｎ−ブチルの種類及び量を用いた以外は、比較例１と同様の方法で反応させた。得られたポリイソシアネート組成物の、アロファネート基とウレタン基のモル比、イソシアネート平均官能基数は、表１記載のとおりである。
【００７２】
＜評価方法＞
（評価１）乾燥性の評価方法
上記実施例１〜４、比較例１〜３のそれぞれのポリイソシアネート組成物に対し、ＳＥＴＡＬＵＸ１７６７（アクリルポリオール  Ｎｕｐｌｅｘ  ｒｅｓｉｎｓ社製、水酸基濃度４．５％（樹脂基準）、樹脂固形分６５％）を、官能基比率（ＮＣＯ／ＯＨ）＝１．０となるように配合し、酢酸ｎ−ブチルで固形分５０質量％に希釈した。得られた塗料組成物を、ガラス板に樹脂膜厚４０μｍになるようにアプリケーター塗装した。２３℃、１時間毎に、塗膜にコットンボールを乗せ、その上に１００ｇの分銅を６０秒間置いた。その後、分銅とコットンボールを取り除き、塗膜上に残ったコットン跡を観察し、コットン残りがなくなるまでの時間を計測した。その結果を表１に記載する。
【００７３】
（評価２）硬度の評価方法
上記乾燥性の評価方法と同様の実施例１〜４、比較例１〜３のそれぞれのポリイソシアネート組成物を、ガラス板に樹脂膜厚６０μｍになるようにアプリケーター塗装し、８０℃で２時間加熱し、その後２３℃で２４時間放置することによりポリウレタン塗膜を得た。得られた塗膜をケーニッヒ硬度計（ＢＹＫ Ｇａｒｄｅｒ社製、商品名「Ｐｅｎｄｕｌｕｍ ｈａｒｄｎｅｓｓ ｔｅｓｔｅｒ」） を用いて測定した。その結果を表１に記載する。
【００７４】
（評価３）降伏点応力の評価方法
塗装基材をポリプロピレン（ＰＰ）板に変更したこと以外は、上記硬度の評価方法で得られたポリウレタン塗膜と同様の塗膜を作製し、その後ＰＰ板から剥離させることでポリウレタン樹脂フィルムを得た。
【００７５】
得られたポリウレタン樹脂フィルムを下記の装置を用いて評価した。
装置：ＴＥＮＳＩＬＯＮ（テンシロン）ＲＴＥ−１２１０（Ａ＆Ｄ（エー・アンド・デー）製）
引張スピード：２０ｍｍ／ｍｉｎ
試料寸法    ：縦２０ｍｍ×横１０ｍｍ
温度：２３℃
評価基準は、以下のとおりとした。その結果を表１に記載する。
◎：降伏点応力２０ＭＰａ以上（降伏点応力が極めて高い）。
○：降伏点応力５ＭＰａ以上、２０ＭＰａ未満（降伏点応力が高い）。
×：降伏点応力５ＭＰａ未満、または降伏点が無い。
【００７６】
【表１】
2018053126.tif 000002
【００７７】
上記結果に示した通り、本発明を適用した実施例１〜４は、いずれも塗膜の乾燥時間が２時間であり、短時間で乾燥した。さらに、本発明を適用した実施例１〜４は、いずれ充分な硬度を有し、降伏点応力の評価も良好であった。つまり、本発明を適用した実施例１〜４は、いずれも、塗膜としたときの乾燥性、硬度、降伏点応力が良好であった。
これに対し、本発明を適用しない比較例１〜３は、本発明を適用した実施例１〜４に対し、乾燥時間、硬度、降伏点応力の評価の少なくともいずれかが劣っていた。
なお、比較例２及び比較例３は、微量のアロファネート基の存在が確認されたが、これは、原料に用いたポリイソシアネート前駆体にもともと含まれているアロファネート基であると考えられる。